СПОСОБ ПРЯМОЙ ПЛАВКИ

1. Способ на основе ванны расплава для прямой плавки металлсодержащего материала и производства расплава металла в емкости для прямой плавки, которая содержит ванну расплава со слоем металла, глубина которого составляет не менее 900 мм, и включает выбор рабочих параметров процесса таким образом, чтобы вдувание сырья, включающего твердый материал и газ-носитель, над слоем металла и в слой металла через по меньшей мере одну фурму для вдувания твердого материала происходило с достаточным импульсом для проникновения на глубину не менее 100 мм ниже уровня поверхности слоя металла в спокойном состоянии с тем, чтобы вызывать восходящее движение расплавленного материала и газа из слоя металла.
2. Способ по п.1, где рабочие параметры процесса включают вдувание сырья при падении давления в фурме, составляющего не менее 1 бар, в фурме или фурмах для вдувания твердого материала.
3. Способ по п.1, где рабочие параметры процесса включают вдувание сырья при падении давления в фурме, составляющего не менее 1,5 бар, в фурме или фурмах для вдувания твердого материала.
4. Способ по п.1, где рабочие параметры процесса включают вдувание сырья при падении давления в фурме, составляющего не менее 2 бар, в фурме или фурмах для вдувания твердого материала.
5. Способ по любому из пп.1-4, где рабочие параметры процесса включают размещение нижнего конца фурмы или фурм для вдувания твердого материала как можно ближе к поверхности раздела металл/шлак.
6. Способ по п.1, где рабочие параметры процесса включают скорость вдувания, равную не менее 40 м/с для вдуваемого сырья.
7. Способ по п.1, где рабочие параметры процесса включают скорость вдувания, равную не менее 50 м/с для вдуваемого сырья.
3
8. Способ по п.1, где рабочие параметры процесса включают соотношение твердый материал/газ для вдуваемого твердого сырья и газа-носителя, равное не менее 10 кг твердого сырья на м (н.у.) газа.
3
9. Способ по п.1, где рабочие параметры процесса включают соотношение твердый материал/газ для вдуваемого твердого сырья и газа-носителя, равное не менее 15 кг твердого сырья на м (н.у.) газа.
10. Способ по п.1, где твердое сырье включает металлсодержащее сырье и твердый углеродсодержащий материал.
11. Способ по п.10, где металлсодержащее сырье включает железосодержащий материал.
12. Способ по п.10 или 11, где твердый углеродсодержащий материал включает уголь.
13. Способ по п.1, где глубина проникновения сырья в слой металла составляет не менее 150 мм.
14. Способ по п.1, где толщина слоя металла составляет не менее 1 м.
15. Способ по п.1, где фурма или фурмы для вдувания твердого материала расположены таким образом, чтобы проходить в нисходящем направлении в емкость, причем центральная ось выходного конца фурмы или фурм наклонена под углом 20-90 градусов к горизонтальной оси.
16. Способ по п.1, где фурмы для вдувания твердого материала включают противостоящую пару фурм для вдувания твердого материала, которые ориентированы внутри емкости и расположены таким образом, что вдувание сырья через фурмы образует перекрывающиеся струи вдуваемого сырья в слое металла ванны расплава.
17. Способ по п.1, где фурмы для вдувания твердого материала включают по меньшей мере одну противостоящую пару фурм для вдувания твердого материала, проходящих в направлении вниз и внутрь в ванну расплава, причем продольные оси фурм пересекаются у дна емкости, или выше дна, или ниже дна таким образом, чтобы струи вдуваемого из фурм материала перекрывались в центральной области слоя металла, т.е. по меньшей мере 100 мм ниже уровня поверхности слоя металла, при этом существует восходящее движение расплавленного материала и газа от центральной области слоя металла.
18. Способ по п.1, где диаметр емкости составляет не менее 6 м.